(57)【要約】【課題】伸縮性に優れ、創傷面の滲出液の吸収性を有し、創傷面の治癒を促進するのに適した湿潤環境を長時間維持することができ、そして創傷被覆材の交換時に痛みや再生された皮膚の損傷のおそれのないハイドロゲル創傷被覆材を提供すること。【解決手段】水溶性合成あるいは半合成高分子、グリセリン、水を含有してなるハイドロゲルをポリウレタンフィルムと疎水性繊維からなる２層のラミネートフィルムに展延し、その透湿度がJIS Z0208 カップ法による測定で５００〜２０００（ｇ／ｍ2／２４ｈ）であるハイドロゲル創傷被覆材。【選択図】なし【特許請求の範囲】
【請求項１】
水溶性合成あるいは半合成高分子、グリセリン及び水を含有してなるハイドロゲルがポリウレタンフィルムと疎水性繊維からなる２層のラミネートフィルムに塗布され、その透湿度がJIS Z0208 カップ法による測定で５００〜２０００（ｇ／ｍ2／２４ｈ）であるハイドロゲル創傷被覆材。
【請求項２】
ポリウレタンフィルムの厚みが５〜２５μｍであり、その定荷重伸長率が５%以上である請求項１に記載のハイドロゲル創傷被覆材。
【請求項３】
ポリウレタンフィルムと疎水性繊維からなる２層のラミネートフィルムの透湿度が、JIS L1099 塩化カルシウム法による測定で２００〜５０００（ｇ／ｍ2／２４ｈ）である請求項１又は２に記載のハイドロゲル創傷被覆材。
【請求項４】
ハイドロゲル中の含水量が３０〜８０重量％である請求項１から３のいずれかに記載のハイドロゲル創傷被覆材。
【発明の詳細な説明】
【技術分野】
【０００１】
本発明は、伸縮性に優れ、創傷面の滲出液の吸収性を有し、創傷面の治癒を促進するのに適した湿潤環境を長時間維持することができ、そして創傷被覆材の交換時に痛みや再生された皮膚の損傷のおそれのないハイドロゲル創傷被覆材に関する。
【背景技術】
【０００２】
従来、創傷面の治療剤として、ガーゼ、粉末剤、スプレー剤、軟膏、クリーム剤、スポンジ剤等が使用されてきた。これらの内大部分のものは、創傷面からの滲出液を吸収することによって創傷部位を乾燥させ、治癒させるためのものであった。しかしながら、近年、創傷部位を乾燥させるよりも滲出液を創傷面に維持させ、適度な湿潤環境に保つことによって、創傷治癒の促進効果が見られることが判明し、創傷部位を適度な湿潤環境に維持させる必要性が認識され、それに適した創傷被覆材が開発されてきた。
創傷被覆材の要件として、吸収性、湿潤維持、細菌侵入防止、細菌増殖防止、機械的強度、粘着性、透明性などが求められている。機械的強度とは、滲出液を吸収しても該被覆材がバラバラにならず、交換時において創傷部に小片が残らないことを言う。透明性は、患部の観察のために必要である。
創傷被覆材として、ポリウレタンフィルム、ハイドロコロイド、PVAハイドロゲル、アルギン酸塩ゲル等が知られている。
【０００３】
上記の創傷被覆材のうち、ポリウレタンフィルムにアクリル系粘着剤を塗工した創傷被覆材は、伸縮性に非常に優れているが、滲出液の吸収性が全くないために滲出液が滲出している創傷面にこれを適応すると、液だまりが起こりドレナージが必要である。また、粘着力も強いため、交換時に痛みを伴ったり、再生された皮膚を損傷するおそれがある（特許文献１、２、３参照）。
【０００４】
ハイドロコロイドは、疎水性基剤中に含有された親水性コロイド粒子が膨潤することによって滲出液を吸収性するので、吸収性には優れているが、交換時に創傷面にゲル状物質が残りやすい。また、半透明から不透明のものが多く、創傷面を観察することが難しい。更に粘着力も強いため、交換時に痛みを伴ったり、再生された皮膚を損傷するおそれがある。
ＰＶＡハイドロゲルは、製剤中に約８０%の精製水を含んでいるので、湿潤環境の維持、冷却効果による疼痛緩和、そして透明性には非常に優れているが、粘着力がほとんどないため、包帯やサージカルテープなどの固定材が必要である。またＰＶＡハイドロゲルに粘着力を持たせるために、放射線照射などの工夫を施す提案もなされている（特許文献４参照）が、未だ粘着力は充分でない。
【０００５】
アルギン酸塩ゲルは、止血性、滲出液の吸収性には優れているが、滲出液によってゲル化するため交換時には創傷面にゲル状物質が残りやすく、また開放系であるので、湿潤維持、細菌侵入防止、細菌増殖防止のためにフィルム材でカバーする等の必要性がある（特許文献５参照）。
【０００６】
従って、伸縮性に優れ、滲出液の吸収性を有し、創傷面の治癒を促進するのに適した湿潤環境を長時間維持することができ、創傷被覆材の交換時に痛みや再生された皮膚を損傷するおそれのないハイドロゲル創傷被覆材が望まれていた。
【特許文献１】特開昭５８−８７１５３号公報
【特許文献２】特開平４−２７２７６５号公報
【特許文献３】特開２００６−６１２６３号公報
【特許文献４】特許第３７７３９８３号公報
【特許文献５】特開平８−１８７２８０号公報
【発明の開示】
【発明が解決しようとする課題】
【０００７】
本発明は、伸縮性に優れ、創傷面の滲出液の吸収性を有し、創傷面の治癒を促進するのに適した湿潤環境を長時間維持することができ、そして創傷被覆材の交換時に痛みや再生された皮膚の損傷のおそれのないハイドロゲル創傷被覆材を提供することにある。
【課題を解決するための手段】
【０００８】
上記創傷被覆材を得るために、本発明者らが鋭意検討を行った結果、水溶性合成あるいは半合成高分子、グリセリン、水を含有してなるハイドロゲルをポリウレタンフィルムと疎水性繊維からなる２層のラミネートフィルムに塗布し、その透湿度をJIS Z0208 カップ法による測定値で５００〜２０００（ｇ／ｍ2／２４ｈ）とすることにより、創傷面の保護に優れ、滲出液の吸収性を有し、創傷面の治癒を促進するのに適した湿潤環境を長時間維持することができ、創傷被覆材の交換時等に痛みや再生された皮膚を損傷するおそれがないハイドロゲル創傷被覆材を得られることを見いだし、本発明を完成した。
【発明の効果】
【０００９】
本発明のハイドロゲル創傷被覆材は、創傷面の保護に優れ、滲出液の吸収性を有し、創傷面の治癒を促進するのに適した湿潤環境を長時間維持することができ、創傷被覆材の交換時に痛みや再生された皮膚を損傷するおそれがない等の効果を奏する。
【００１０】
即ち本発明は、水溶性合成あるいは半合成高分子、グリセリン及び水を含有してなるハイドロゲルがポリウレタンフィルムと疎水性繊維からなる２層のラミネートフィルムに塗布され、その透湿度がJIS Z0208 カップ法による測定で５００〜２０００（ｇ／ｍ2／２４ｈ）であるハイドロゲル創傷被覆材に関する。
またポリウレタンフィルムの厚みが５〜２５μｍであり、その定荷重伸長率が５%以上である支持体を使用することにより、創傷面の適度な湿潤環境の維持を可能にしながら、創傷面の観察ができる程度の透明性を保つことができる。さらにポリウレタンフィルムと疎水性繊維からなる２層のラミネートフィルムの透湿度をJIS L1099 塩化カルシウム法による測定で２００〜５０００（ｇ／ｍ2／２４ｈ）の範囲内とすることにより、適度な湿潤環境の長時間にわたる維持、及び蒸れによる皮膚刺激の防止といった効果も得ることができる。
【００１１】
そしてハイドロゲル中の水分含量を３０〜８０％とすることで適度な粘着性を持つことができる。すなわち創傷面における適度な湿潤環境の維持と創傷被覆材の交換時の、剥離による皮膚損傷の防止効果を兼ね備えることができる。それに加え、滲出液の高い吸収性を確保し得る利点を有している。
【発明を実施するための形態】
【００１２】
以下に本発明をより詳細に説明する。
本発明のハイドロゲル創傷被覆材は、その透湿度がJIS Z0208 カップ法による測定値で５００〜２０００（ｇ／ｍ2／２４ｈ）であり、好ましくは７００〜１５００（ｇ／ｍ2／２４ｈ）である。透湿度が５００（ｇ／ｍ2／２４ｈ）未満の場合は、蒸れによる皮膚刺激が発生する恐れがあり、好ましくない。また２０００（ｇ／ｍ2／２４ｈ）より大きいと創傷面を適度な湿潤環境に長時間維持することができなくなり、好ましくない。
【００１３】
本発明のポリウレタンフィルムを構成するポリウレタン樹脂は、エーテル系、エステル系等の一般的なウレタン樹脂を用いることができ、特に制限されることはない。
本発明で使用するポリウレタンフィルムは、その厚みが好ましくは５〜２５μｍであり、定荷重伸長率が好ましくは５%以上である。ポリウレタンフィルムの厚みは５μｍ未満だと機械的強度不足及びピンホールの増大により創傷面を適度な湿潤環境に維持することができないため、好ましくない。逆に２５μｍより厚くなると定荷重伸長率が５%未満となり、伸縮性が損なわれるため、創傷面の保護が難しくなる。また透明性も低下するため、創傷面の観察ができなくなり、好ましくない。
【００１４】
ポリウレタンフィルムにラミネートする疎水性繊維としては、ポリエステル、ナイロン、アクリル、ポリプロピレン、ポリエチレン等を使用することができる。
このように作製されたポリウレタンフィルムと疎水性繊維からなる２層のラミネートフィルムの透湿度は、創傷面の治癒を促進するのに適した湿潤環境を長時間保てるようにJIS L1099 塩化カルシウム法による測定で２００〜５０００（ｇ／ｍ2／２４ｈ）の範囲内であることが好ましく、より好ましくは３００〜３０００（ｇ／ｍ2／２４ｈ）である。透湿度が５０００（ｇ／ｍ2／２４ｈ）より大きいと湿潤環境を長時間保てず、創傷面の治癒の促進効果が低下する。また、２００（ｇ／ｍ2／２４ｈ）未満の場合は、蒸れによる皮膚刺激が発生する恐れがあり、好ましくない。
【００１５】
本発明に用いられる水溶性合成あるいは半合成高分子としては例えば、ポリアクリル酸、ポリアクリル酸ナトリウム、ポリアクリル酸部分中和物、ポリアクリル酸デンプン、ヒドロキシプロピルセルロース、ヒドロキシプロピルメチルセルロース、ヒドロキシエチルセルロース、メチルセルロース、カルメロースナトリウム、カルボキシビニルポリマー、Ｎ−ビニルアセトアミド共重合体等が挙げられ、これらを単独又は２種以上の組み合わせで用いることができる。特に、カルボキシビニルポリマー、ポリアクリル酸、ポリアクリル酸部分中和物及びカルメロースナトリウムの組合せが好ましい。
【００１６】
ハイドロゲル中の上記水溶性合成あるいは半合成高分子の配合量は、好ましくは３〜２０重量％であり、より好ましくは、５〜１５重量％である。配合量が３重量％未満では、ゲル粘度が低すぎて貼付剤として成形することが難しくなり、２０重量％を越えると水溶性合成あるいは半合成高分子がゲル中で均一に溶解せず、良好なゲルが形成されないため、好ましくない。
【００１７】
ハイドロゲル中の水の配合量は、ゲル重量に対して好ましくは３０〜８０重量％、より好ましくは４０〜７５重量％である。含水量が８０重量％を超えた場合、滲出液の吸収性が低下するため、好ましくない。また、３０重量％未満では、粘着力が強くなりすぎて、創傷被覆材の交換時に痛みや再生された皮膚を損傷するおそれや、皮膚への保湿性が減じるため創傷面の治癒を促進するのに適した湿潤環境に維持することができなくなり好ましくない。
【００１８】
また、ハイドロゲル中のグリセリン配合量は、好ましくは１０〜４０重量％、より好ましくは１５〜３０重量％である。ハイドロゲル中のグリセリン配合量が１０重量％未満では、皮膚に対する保湿性が低下するため創傷面の治癒を促進するのに適した湿潤環境に維持することができなくなる。また、ハイドロゲル中のグリセリン配合量が４０重量％より多くなるとゲル表面に維持出来なくなったグリセリンが浮き出し現象を起こし、貼付時にべとつきが生じたり粘着力が低下するといった問題が生じる。
【００１９】
ハイドロゲルを構成する上記以外の組成については本発明の効果を阻害しない限り、特に制限はなく、例えば、賦形剤、保湿剤、安定化剤、架橋剤などを配合させることができる。
賦形剤として例えば、カオリン、酸化チタン、無水ケイ酸、酸化亜鉛、ベントナイト等を単独又は２種以上の組み合わせで用いることができる。しかし、ハイドロゲルを創傷面に貼付した時、創傷面が観察できるようにハイドロゲルに透明性を持たせる必要性があるため、特に無水ケイ酸が好ましく、その配合量は０．１〜５重量％が好ましい。
【００２０】
グリセリン以外の保湿剤としては例えば、Ｄ−ソルビトール液、１，３−ブチレングリコール、ジプロピレングリコール、ポリエチレングリコール、ポリプロピレングリコール、ＤＬ-ピロリドンカルボン酸ナトリウム液等を単独又は２種以上の組み合わせで用いることができ、その配合量は１０〜３０重量％が好ましい。
【００２１】
また、ハイドロゲルのｐＨは、皮膚刺激性の点からｐＨ３．５〜６．５の範囲が好ましく、さらにはｐＨ４．０〜５．５の範囲がより好ましい。ｐＨ調節剤として、酒石酸、亜硫酸水素ナトリウム、エデト酸塩などが用いられる。
【００２２】
架橋剤として例えば、乾燥水酸化アルミニウムゲル、アルミニウムグリシネート、ジヒドロキシアルミニウムアミノアセテート、合成ヒドロタルサイト、メタケイ酸アルミン酸金属塩などの多価金属化合物等を単独又は２種以上の組み合わせで用いることができる。その配合量は、その種類に応じて異なるが、０．００１〜１重量％が好ましい。
また、必要に応じて防腐剤、抗酸化剤、可塑剤、乳化剤、界面活性剤等を配合させることができる。
【００２３】
本発明のハイドロゲル創傷被覆材は、創傷部に適用したときには皮膚の動きに追随できる程度の粘着力が必要であり、またその交換時では再生した皮膚を損傷しない程度の粘着力が求められる。従って、本発明のハイドロゲル創傷被覆材では適用時（吸水前）の粘着力はボールナンバーが８〜１２であり、交換時（８時間吸水後）のボールナンバーが３以下に設定される。適用時のボールナンバーが８〜１２であれば創傷部に適用したとき皮膚の動き追随できる適度な粘着力を持つことができる。またボールナンバーが８未満であれば初期粘着力が低いため可動する創傷部に適用したときに、皮膚の動きに追随することができず、すぐに剥がれてくるという問題が起こるため好ましくない。また、１２を越えると創傷部に適用したとき、粘着力が強すぎるために皮膚刺激が起こる可能性があり、好ましくない。一方、交換時のボールナンバーが３以下であれば交換時の痛みや再生された皮膚を損傷することのない粘着力であり、３を越えると粘着力が高すぎるために交換時の痛みや、再生された皮膚を損傷する可能性があり好ましくない。
なお、上記ボールナンバーの値はJIS Z0237のボールタック試験法に準じて行なう傾斜角３０°でのボールタック試験法より試験を行った場合の値を意味する。
【００２４】
ハイドロゲル表面を被覆するプラスチックフィルムとしては、ポリエチレン、ポリプロピレン、ポリエステル、ポリ塩化ビニル又はこれらの表面をシリコーン処理、コロナ放電処理、凹凸処理、プラズマ処理等をしたものを用いることができる。
【００２５】
本発明のハイドロゲル創傷被覆材の製造方法は、特に限定はなく公知の製造方法で製造することができる。例えば、前記の様な構成で組成されたハイドロゲルを支持体上に展延し、ハイドロゲル表面をプラスチックフィルムで被覆することにより、ハイドロゲル創傷被覆材を成形することができる。
必要に応じては、通常行われている滅菌方法である放射線滅菌、電子線滅菌、エチレンオキシド滅菌等を行うことができる。
【実施例】
【００２６】
以下に、実施例及び比較例を示し、本発明をさらに具体的に説明するが、本発明はこれらの実施例に限定されるものではない。
【００２７】
実施例１
精製水適量にカルボキシビニルポリマー（１．６ｇ）を溶解した後、Ｄ―ソルビトール液（２０ｇ）加え、均一になるまで混合した。更にポリアクリル酸（０．３ｇ）、酒石酸（１．２ｇ）、濃グリセリン（２０．７ｇ）、カルメロースナトリウム（３．５ｇ）、ポリアクリル酸部分中和物（４ｇ）、無水ケイ酸（０．１ｇ）、ヒマシ油（１．５ｇ）、ジヒドロキシアルミニウムアミノアセテート（０．０７ｇ）、エデト酸ナトリウム（０．０８ｇ）、精製水（適量）を均一に混合してハイドロゲルを調製した。このハイドロゲルをウレタン（２０μｍ）／ナイロンエラストマー（２５ｇ／ｍ2）上に展延し、ゲル表面をポリエステルフィルムで被覆することによりハイドロゲル創傷被覆材を成型した。
【００２８】
実施例２
表１に掲げる成分を用いて、実施例１と同様にしてハイドロゲルを調製し、これをウレタン（２０μｍ）／ナイロントリコット（支持体）に展延し、ゲル表面をポリエステルフィルムで被覆することによりハイドロゲル創傷被覆材を成型した。
【００２９】
実施例３
精製水適量に無水ケイ酸（０．５ｇ）を溶解した後、尿素（１．０ｇ）、エデト酸ナトリウム（０．０８ｇ）、ヒマシ油（０．５ｇ）を加え、均一になるまで混合した。更に２０％ポリアクリル酸 水溶液（１５．０ｇ）、酒石酸（０．３ｇ）、濃グリセリン（１６．０ｇ）、カルメロースナトリウム（４．０ｇ）、ポリアクリル酸部分中和物（５．０ｇ）、メタケイ酸アルミン酸マグネシウム（０．０６ｇ）、乾燥水酸化アルミニウムゲル（０．０２ｇ）、精製水 適量を均一に混合してハイドロゲルを調製した。このハイドロゲルをウレタン（２０μｍ）／ナイロンエラストマー（２５ｇ／ｍ2）上に展延し、ゲル表面をポリエステルフィルムで被覆することによりハイドロゲル創傷被覆材を成型した。
【００３０】
比較例１及び２
表１に掲げる成分を用いて、実施例１と同様にして実施例１と同様にしてハイドロゲルを調製し、これを表１記載のそれぞれのPET不織布（支持体）に展延し、被覆材を成型し、これらを以下の比較試験に供した。
【００３１】
【表１】
2008073287.tif 000002
比較例３〜５の被覆材として、以下の商品を用いて、以下の比較試験に供した。
比較例３：デュオアクチブ登録商標（外層：ポリウレタンフィルム、粘着層：親水性コロイドと粒子疎水性ポリマー、剥離紙：シリコーン剥離紙）
比較例４：オプサイト商標（ポリウレタンフィルムにアクリル系接着剤を塗布したもの）
比較例５：ビューゲル登録商標（支持体：ポリエチレン、ハイドロゲル吸収体：ポビトン、PVA、フェノキシエタノール、水（８０％））
【００３２】
試験例１
実施例１〜３、及び比較例１〜５の創傷被覆材を用いて伸縮性、透湿性、吸水性、粘着力を以下の試験方法に従って測定した。測定値は、それぞれ３回測定し、その平均値を求めたものである。結果を表２に示す。
【００３３】
伸縮性試験
伸縮性試験は、JIS L1096の一般織物試験方法の伸縮織物に準拠して実施した。試験材料を２×６ｃｍに裁断し、４ｃｍ間隔で印を付けた（Ｌ０）。ラインの外側にクリップをつけて、１００ｇ定荷重をかけ、印間の距離を測定し（Ｌ１）、次式により
伸長率を算出した。
伸長率（％）＝（Ｌ０−Ｌ１）／Ｌ０×１００
Ｌ０：もとの印間の長さ（４ｃｍ）
Ｌ１：１００ｇ定荷重をかけたときの印間の長さ（ｃｍ）
【００３４】
透湿性試験
透湿性試験は、JIS Z0208のカップ法に準拠して実施した。ガラス容器（内径：５６ｍｍ、深さ１１ｍｍ）に精製水約１０ｍＬを入れ、試験材料を直径８０ｍｍの円形に裁断し（試験片）、膏体面を内側にしてガラス容器開口部を覆い、ガラス容器端部をパラフィン系の伸縮フィルムにて密封し、この重量を測定した（Ｗ０）。次に４０℃−７５％の恒温恒湿器に２４時間静置し、放冷後の重量を精密に測定し（Ｗ１）、次式により透湿度を算出した。
透湿度（ｇ／ｍ2・２４ｈ）＝（Ｗ０−Ｗ１）×１００００÷Ａ
Ｗ０：試験前重量（ｇ）
Ｗ１：試験後重量（ｇ）
Ａ：ガラス容器の開口部の面積（２６．４ｃｍ2）
【００３５】
吸水性試験
ステンレス容器（内径：８８ｍｍ、深さ１５ｍｍ）に生理食塩水約１０ｍＬを入れ、試験材料を４×４ｃｍに裁断し（試験片）、膏体面を内側にして容器内に密封した状態で８時間保存した。容器内に入れる前の試験片重量（Ｗ０）と８時間後に取り出した試験片重量（Ｗ１）とを比較した。
吸収量：Ｗ１−Ｗ０
【００３６】
粘着力試験
医薬品製造販売指針2005（第IV部医薬品の製造販売承認申請、第１章  粘着力試験）に記載の試験器を用いて、水平に対して３０度の斜面上に試験製剤の粘着面を上に向けて置く。上部１０ｃｍ、下部１５ｃｍの部分を適当な紙で覆い、中央に５ｃｍの粘着面を残す。直径３．２ｍｍ〜３４．９ｍｍの一連のスチールボールを斜面の上端より転がして、中央の粘着面に５秒以上停止するボールの号数を測定した。これを吸水前と８時間吸水後の製剤で評価した。
【００３７】
【表２】
2008073287.tif 000003
【００３８】
試験例２
実施例１〜３及び比較例１〜２で用いた支持体の透湿度をJIS L1099繊維製品の透湿度試験方法にしたがって塩化カルシウム法（Ａ−１法、４０℃−９０％ＲＨ）で測定した結果を表３に示す。
【００３９】
【表３】
2008073287.tif 000004
【００４０】
試験例３
実施例１〜３及び比較例１、３、４の創傷被覆材を湿らしたスポンジに上に貼り付けた。そのスポンジを３７℃の温水が循環しているステンレス容器に入れた。さらに創傷被覆材とスポンジの間に温湿度センサーを挟み込み貼付部位の温湿度の変化を２４時間まで経時的に測定した。その結果を図１に示す。
考察
図１より、市販品である比較例３及び４（製剤の透湿度：343及び377）は、貼付後約２時間目から、適用部位の湿度がほぼ１００％となり、この状態が２４時間持続した。このことより、比較例３及び４の製剤を創傷面に適用した場合、製剤の透湿度が低すぎるために、創傷面からの滲出液が創傷面に貯留しやすく、創傷面が過度の湿潤状態に維持されるので、長時間貼付した時、貼付部位にムレが生じたり、不快感が生じる恐れがあり、創傷被覆材の取り替えを頻繁に行う必要が生じる等の問題が危惧される。また、比較例１は、貼付直後から適用部位の湿度が低下しはじめ、貼付後２時間目には６０%程度となり、この状態が２４時間持続した。このことより、透湿度が高い支持体（支持体の透湿度：8541)を用いた比較例１の製剤を創傷部位に適用した場合、貼付直後から創傷面の水分が失われることによって適切な湿潤環境を維持することができず、長時間適用するとハイドロゲルが乾燥することによって、再生された皮膚とハイドロゲルの癒着が起こり、交換時に再生された皮膚を損傷する恐れが危惧される。
それに対して、本発明の実施例１及び３（製剤の透湿度：884及び1367）は、貼付直後から緩やかに湿度が低下し始めるが、約８０％の湿度を２４時間保持しており、創傷治癒にとって好ましい湿潤状態を長時間維持できることが示されている。
すなわち、支持体の透湿度が２００〜５０００（g/ｍ2/24h）である支持体とハイドロゲルからなる本発明品を創傷部位に適用した場合、ハイドロゲルが創傷面の滲出液を吸収し、滲出液中の余分な水分を支持体から透過さすことによって滲出液の貯留を防ぐので、創傷面が過度な湿潤状態にならず、創傷面の治癒を促進するのに適した湿潤環境を長時間維持することができることが本試験結果より窺われ、創傷面の治癒を促進するのに適した湿潤環境を保つことが示された。
【００４１】
試験例４
実施例１〜３、及び市販品である比較例３〜５より得られた創傷被覆材をボランティア５名の前腕に４時間貼付し、下記の基準によって皮膚接着性及び剥離時の痛み評価を行った。
【００４２】
皮膚接着性
皮膚接着性については、「剥がれなかった」「半分剥がれた」「剥がれた」の３段階評価を行い、結果を表４に示す。
【００４３】
【表４】
2008073287.tif 000005
【００４４】
剥離時の痛み
皮膚からの剥離時の痛みについては、「全く痛くない」「あまり痛みを感じない」「痛い」の３段階評価を行い、結果を表５に示す。
【００４５】
【表５】
2008073287.tif 000006
【図面の簡単な説明】
【００４６】
【図１】各創傷被覆材の経時的局所湿度変化を示す図である。
【図１】
2008073287.tif 000007